본 발명은 형광 탄소 나노입자 및 그 제조방법에 관한 것으로, 보다 상세하게는 탄소나노점에 플라즈마를 처리함으로써 탄소나노점 대비 현저히 향상된 형광특성을 가질 뿐 아니라, 형광안정성, 광 안정성 및 화학안정성이 우수하고, 독성이 없어 안전하며, 생체친화성 및 생체적합성이 뛰어난 형광 탄소 나노입자 및 그 제조방법에 관한 것이다.
주어진 문장을 읽고 간략하게 요약해주세요.

문장: 
[ 발명의 명칭 ]
형광 탄소 나노입자 및 그 제조방법 Photoluminescent carbon nanodots and method for preparing thereof
[ 기술분야 ]
본 발명은 형광 탄소 나노입자 및 그 제조방법에 관한 것으로, 보다 상세하게는 탄소나노점에 플라즈마를 처리하여 형광특성 및 형광효율을 향상시킨 형광 탄소 나노입자 및 그 제조방법에 관한 것이다.
[ 배경기술 ]
탄소 나노물질에 대한 연구의 시작은 1985년에 풀러린(fullerene; C)이 발견되면서 시작되었다. 그 후 1991년에 일본 NEC 연구소에서 탄소 나노튜브(carbon nanotube; CNT)가 발견되었고, 2004년 Andre Geim과 Konstantin Novoselov가 그래핀(graphene)을 최초로 분리하여 2010년에 노벨 물리학상을 수상하였다. 최근 연구 동향은 극미세 영역에서 나타나는 새로운 물리현상과 향상된 물질특성들을 관찰하게 되면서 나노 과학 기술이 주를 이루고 있다. 나노 과학 기술 분야 중에서도 특히 탄소 나노물질은 노벨 물리학상의 수상과 함께 미래 산업혁명을 일으킬 나노산업의 핵심물질로 기대를 받고 있다. 일반적인 양자점은 반도체로 이루어진 나노 입자의 일종이다. 반도체의 전기적 성질은 밴드갭(band gap)에 의해 결정되고, 양자점은 작은 입자 안에 전자가 갇혀 있기 때문에 형광을 발산하며, 크기에 따라 다른 파장의 빛을 발하는 것이 특징이다. 양자점에서 밴드갭은 형광특성을 결정짓는 요인으로 작용한다. 이러한 양자점은 살아 있는 세포나 조직을 시각화하는 바이오이미징(bioimaging)에도 유용하지만, 기존 양자점은 대부분 독성 금속 원소를 포함하고 있어서 바이오 의학분야에 활용하기 어려웠다. 탄소 나노입자는 탄소양자점(carbon quantum dots) 또는 나노점(nanodots)이라고 불리기도 한다. 탄소 나노입자는 일종의 새로운 형광재료로서 기존의 양자점의 한계점을 뛰어넘어서 화학안정성, 빛이 깜박이지 않고, 빛표백에 견디고, 독성이 없으며, 우수한 생물적합성을 보유하고 있는 등 독특한 강점을 보유하고 있기 때문에 국제적으로 연구 이슈가 되고 있다.현재까지 알려진 탄소 나노입자의 합성법은 크게 top-down 방식과 bottom-up 방식으로 구분할 수 있다. top-down 방식에는 아크 방전, 레이저 증착법(laser ablation), 전기화학적 산화(electrochemical oxidation) 등이 있고, bottom-up 방식으로는 연소/열(conbustion/thermal), 마이크로웨이브(microwave)를 이용한 공정들로 구별할 수 있다. 이러한 탄소 나노입자는 강한 친수성을 가지고 기능화(functionalization)하기 쉬우며, 화학적 안정성이 높기 때문에 화학 처리 및 연구를 하는 경우에도 용이하다. 또한 탄소 나노입자는 유독성이 없기 때문에 생체 분석이나 녹색 산업에 쓰이기에도 적합하다. 광 특성으로는 형광 파장 영역의 조절이 용이함과 높은 양자 수득률(quantum yield) 및 블링킹(blinking)이 없다는 특징이 있다. 이런 특성들이 이용되어 높은 감도의 나노 센서로 개발될 수 있을 것이다.
[ 선행기술문헌 ]

[ 특허문헌 ]
국내등록특허 제10-1487515호국내공개특허 제10-1075430호
[ 발명의 개요 ]

[ 해결하려는 과제 ]
본 발명에서는 탄소나노점에 플라즈마를 처리함으로써 형광특성 및 형광효율을 현저히 향상시킬 수 있음을 확인하고, 이를 토대로 본 발명을 완성하게 되었다.이에 본 발명은 탄소나노점 대비 현저히 향상된 형광특성을 가질 뿐 아니라, 형광안정성, 광 안정성 및 화학안정성이 우수하고, 독성이 없어 안전하며, 생체친화성 및 생체적합성이 뛰어난 형광 탄소 나노입자 및 그 제조방법을 제공하는 것을 목적으로 한다.또한 본 발명은 상기 형광 탄소 나노입자가 도입된 생체적합성 형광 소스, 광 소자 또는 도료를 제공한다.
[ 과제의 해결 수단 ]
상기 목적을 달성하기 위하여, 본 발명은 탄소나노점에 플라즈마 처리하는 단계를 포함하는 형광 탄소 나노입자의 제조방법을 제공한다.또한 본 발명은 상기 방법으로 제조된 형광 탄소 나노입자를 제공한다.또한 본 발명은 상기 형광 탄소 나노입자가 도입된 생체적합성 형광 소스를 제공한다.또한 본 발명은 상기 형광 탄소 나노입자가 도입된 광 소자를 제공한다.또한 본 발명은 상기 형광 탄소 나노입자가 도입된 도료를 제공한다.
[ 발명의 효과 ]
본 발명에 따르면 탄소나노점에 플라즈마를 처리함으로써 탄소나노점 대비 현저히 향상된 형광특성을 가질 뿐 아니라, 형광안정성, 광 안정성 및 화학안정성이 우수하고, 독성이 없어 안정하며, 생체친화성 및 생체적합성이 뛰어나 전극 소재, 전계방출디스플레이(FED), 전계효과트랜지스터(FET), 전도성 도료 및 고분자 소재, 특히 생물 및 의료산업 소재로서 사용이 가능하다.
[ 도면의 간단한 설명 ]
도 1은 본 발명에 따라 탄소나노점에 플라즈마 처리하는 공정을 개략적으로 도시한 개략도이다.도 2는 본 발명의 일실시예에 따라 플라즈마 처리 시간에 따른 형광 탄소 나노입자의 PL 강도를 나타낸 도이다. 도 2에서 control은 플라즈마 처리 전 탄소나노점을, plasma 1은 Ar2+O2 가스 하에서 30분간 플라즈마 처리한 형광 탄소 나노입자를, plasma 2는 Ar2+O2 가스 하에서 60분간 플라즈마 처리한 형광 탄소 나노입자를 나타낸다.도 3은 본 발명의 일실시예에 따라 플라즈마 처리 시 주입되는 반응가스에 따른 형광 탄소 나노입자의 PL 강도를 나타낸 도이다. 도 3에서 control은 플라즈마 처리 전 탄소나노점을, O2 plasma treated는 Ar2+O2 가스 하에서 플라즈마 처리한 형광 탄소 나노입자를, H2 plasma treated는 Ar2+H2 가스 하에서 플라즈마 처리한 형광 탄소 나노입자를, N2 plasma treated는 Ar2+N2 가스 하에서 플라즈마 처리한 형광 탄소 나노입자를 나타낸다.도 4는 본 발명의 일실시예에 따라 플라즈마 처리 시간에 따른 형광 탄소 나노입자의 형광 효율을 나타낸 도이다.도 5는 본 발명의 일실시예에 따라 플라즈마 처리한 형광 탄소 나노입자의 독성검사 결과를 나타낸 도이다. 도 5에서 C는 플라즈마 처리 전 탄소나노점을, H2 10㎎/㎖ 3dpf는 Ar2+H2 가스 하에서 플라즈마 처리한 형광 탄소 나노입자를 10㎎/㎖로 처리한 것을, N2 10㎎/㎖ 3dpf는 Ar2+N2 가스 하에서 플라즈마 처리한 형광 탄소 나노입자를 10㎎/㎖로 처리한 것을, O2 10㎎/㎖ 3dpf는 Ar2+O2 가스 하에서 플라즈마 처리한 형광 탄소 나노입자를 10㎎/㎖로 처리한 것을, H2 50㎎/㎖ 3dpf는 Ar2+H2 가스 하에서 플라즈마 처리한 형광 탄소 나노입자를 50㎎/㎖로 처리한 것을, N2 50㎎/㎖ 3dpf는 Ar2+N2 가스 하에서 플라즈마 처리한 형광 탄소 나노입자를 50㎎/㎖로 처리한 것을, O2 50㎎/㎖ 3dpf는 Ar2+O2 가스 하에서 플라즈마 처리한 형광 탄소 나노입자를 50㎎/㎖로 처리한 것을 나타낸다.
[ 발명을 실시하기 위한 구체적인 내용 ]
이하 본 발명을 상세히 설명한다. 본 발명은 탄소나노점에 플라즈마를 처리하는 단계를 포함하는 형광 탄소 나노입자의 제조방법을 제공한다.상기 탄소나노점은 통상의 탄소나노점 제조방법에 따라 제조할 수 있다.예를 들어, 상기 탄소나노점은 유기성 시료에 초음파 조사, 열수법, 마이크로웨이브법, 졸-겔법 중 선택된 어느 하나의 방법으로 처리하여 제조할 수 있다.상기 유기성 시료는 통상 미생물에 의해 분해가능한 유기물을 많이 포함하고 있는 유기성 시료이면 그 종류의 제한없이 사용될 수 있다. 구체적으로, 상기 유기성 시료로는 음식물 쓰레기, 종이류, 비닐 또는 플라스틱류(예를 들어, PVA, PEG, PVP, 젤라틴, 콜라겐, 하우올린산 등), 목재류, 고무 또는 피혁류, 섬유류, 금속류, 금속캔류, 도자기초자류, 동식물성폐유(예를 들어, 소고기, 돼지고기, 닭고기, 오리고기 등의 동물성 기름, 올리브유, 해바라기씨유, 포도씨유 등의 식물성 기름), 산업성 폐유, 생물관련 시료(예를 들어, 세포, 펩타이드, 단백질, DNA, 지질, 탄수화물 등) 또는 녹조류 등이 사용될 수 있다.상기 유기성 시료는 필요에 따라 통상의 용매와 혼합하여 액체 상태로 준비한 후, 이어서 초음파 조사, 열수법, 마이크로웨이브법, 졸-겔법 중 선택된 어느 하나의 방법으로 처리한다.상기 초음파 조사(ultrasound irradiation)는 1~10MHz의 초음파를 10~500분 동안 조사하여 수행할 수 있으며, 상기 열수법은 0~300℃에서 10~300분 동안 열수처리하여 수행할 수 있으며, 상기 마이크로웨이브법은 5~250W의 마이크로 오븐을 이용하여 5~120분 동안 수행할 수 있으며, 상기 졸-겔법은 40~400℃에서 10~720분 동안 가수분해 및 축합반응을 거쳐 수행될 수 있다. 이렇게 제조된 탄소나노점은 액상, 파우더 형태인 것이 바람직하다.이후 상기와 같이 제조된 탄소나노점에 플라즈마를 처리한다. 예컨대, 본 발명에 따라 플라즈마를 처리하면 탄소나노점의 표면에 다양한 기능기(예를 들어 OH-, COOH-, NH2+ 등)를 부여하여 표면개질함으로써 형광 세기를 더 높이거나 형광색을 변화시키는 등 형광특성 및 형광효율을 향상시킬 수 있다.상기 플라즈마 처리는 다음과 같은 조건에서 수행될 수 있다.상기 플라즈마 처리 시 탄소나노점과 플라즈마는 1 내지 10㎝의 거리를 유지하는 것이 바람직하며, 더욱 바람직하게는 1 내지 7㎝의 거리를 유지하는 것이다. 상기 탄소나노점과 플라즈마의 거리가 전술한 범위를 벗어날 경우에는 본 발명의 플라즈마 처리에 의한 형광특성의 향상 효과가 미미할 수 있다.상기 플라즈마 처리는 아르곤 가스(Ar2)와 반응성 가스의 존재 하에서 수행되는 것이 바람직하다.상기 플라즈마 처리 시 아르곤 가스만 주입하여도 탄소나노점 대비 형광특성을 향상시킬 수는 있으나, 본 발명에서 목적하는 최대의 형광특성 및 형광효율의 부여를 위해서는 아르곤 가스와 반응성 가스의 혼입 하에서 플라즈마를 처리하는 것이 보다 바람직하다.상기 반응성 가스로는 N2, H2, O2, F2, CH2, CH4 등이 단독 또는 2종 이상 혼합하여 사용될 수 있다.상기 아르곤 가스와 반응성 가스의 혼합비율은 특별히 제한되지 않으며, 예를 들어 아르곤 가스와 반응성 가스는 10~90:90~10의 부피비로 혼합되는 것이 바람직하다. 또한 상기 아르곤 가스 및 반응성 가스는 순도 99% 이상인 가스를 10~90sccm의 유속(flow rate)으로, 바람직하게는 30~90sccm의 유속으로 주입하는 것이 바람직하다.또한 상기 플라즈마 처리는 탄소나노점 20㎖를 기준으로 70~300W의 플라즈마 전력을 5~180분간 공급하여 수행한다. 상기 플라즈마 전력이 70W 미만일 경우에는 플라즈마 처리에 의한 형광특성의 향상 효과가 미미할 수 있으며, 300W에서 최대 효과가 나타나고 그 이상의 전력은 비효율적이다. 또한 상기 플라즈마 공급 시간이 5분 미만일 경우에는 플라즈마 처리에 의한 형광특성의 향상 효과가 미미할 수 있으며, 180분에서 최대 효율이 나타낸다.단, 상기 플라즈마 처리 시 전력 및 시간 조건은 탄소나노점 20㎖를 기준으로 최대의 형광특성 향상 효율을 나타내는 전력과 시간을 한정한 것으로, 본 발명의 플라즈마 처리 시 탄소나노점을 20㎖를 초과하는 대량으로 처리 시에는 300W 이상의 전력이나 180분 이상의 시간으로 처리하여도 무방하다.상기 조건에서 플라즈마 처리된 탄소나노점은 플라즈마 처리에 의해 표면이 개질됨으로써 플라즈마 처리 전과 대비하여 형광세기가 높아지고, 형광색이 변하는 등 형광특성이 현저히 향상된다.도 1은 본 발명의 탄소나노점에 플라즈마 처리하는 공정을 개략적으로 도시한 개략도로, 본 발명에 따르면 다양한 가스를 주입하면서 플라즈마를 처리함으로써 탄소나노점의 표면에 다양한 기능기를 형성하여 표면개질하여 탄소나노점의 광학적 특성을 보다 높일 수 있다.예컨대, 통상 플라즈마 처리 전 탄소나노점의 흡수파장 및 형광파장은 각각 330~430㎚ 및 350~600㎚에 불과하였으나, 본 발명에 따라 상기와 같이 플라즈마 처리한 형광 탄소 나노입자는 흡수파장이 330~700㎚이고, 형광파장이 350~800㎚으로 플라즈마 처리 전의 탄소나노점과 대비하여 현저히 향상된 형광특성을 발현할 수 있다.또한 본 발명은 상기와 같이 플라즈마 처리에 의해 형광특성 및 형광효율이 향상된 형광 탄소 나노입자가 도입된 생체적합성 형광 소스, 광 소자 또는 도료를 제공한다.본 발명의 형광 탄소 나노입자는 형광안정성, 광 안정성 및 화학안정성이 우수하고, 독성이 없어 안정하며, 생체친화성 및 생체적합성이 뛰어나 전극 소재, 전계방출디스플레이(FED), 전계효과트랜지스터(FET), 전도성 도료 및 고분자 소재 뿐 아니라, 특히 생물 및 의료산업 소재로서 사용이 가능하다.이하에서는 실시예를 들어 본 발명에 관하여 더욱 상세하게 설명할 것이나. 이들 실시예는 단지 설명의 목적을 위한 것으로 본 발명의 보호 범위를 제한하고자 하는 것은 아니다.실시예 1. 형광 탄소 나노입자 제조1-1. 탄소나노점 제조유기성 폐기물인 음식물 쓰레기 시료를 필터지를 이용하여 감압여과한 후 0.22㎛ 규격의 막 여과기를 사용하여 더 여과하였다. 상기 고상의 음식물 쓰레기에 용매인 물을 1:10의 부피비로 첨가하여 액체 상태로 준비하였다. 상기 액상의 음식물 쓰레기 시료를 50℃ 온도에서 8kHz의 초음파를 100분 동안 조사하여 액상의 탄소나노점을 제조하였다. 1-2. 플라즈마 처리상기 액상의 탄소나노점을 용기에 담아 플라즈마와 시료와의 거리가 7㎝로 유지되도록 조절된 시료 스테이지에 올린 후 플라즈마를 처리하였다. 플라즈마 처리는 13.56MHz RF 발생기(최대 300W), 전극, 유전체 재료, 세라믹 기판, 디퓨저, 시료 스테이지, 가스 주입/배출구 및 진공 시스템이 구비된 플라즈마 처리 시스템(Covance-MP; Femto-Science Co., Korea)을 사용하여 수행하였으며, Ar2 가스(50sccm)와 O2 가스(50sccm)를 반응가스로 사용하고, 200W의 플라즈마 전력으로 0~120분간 플라즈마를 처리하였다. 실시예 2. 형광 탄소 나노입자 제조상기 실시예 1에서 플라즈마 처리 시 Ar2 가스(50sccm)와 H2 가스(50sccm)를 반응가스로 사용한 것을 제외하고는 상기 실시예 1과 동일하게 실시하여 형광 탄소 나노입자를 제조하였다. 실시예 3. 형광 탄소 나노입자 제조상기 실시예 1에서 플라즈마 처리 시 Ar2 가스(50sccm)와 N2 가스(50sccm)를 반응가스로 사용한 것을 제외하고는 상기 실시예 1과 동일하게 실시하여 형광 탄소 나노입자를 제조하였다. 실험예 1. 플라즈마 처리시간에 따른 형광특성플라즈마 처리시간에 따른 형광 탄소 나노입자의 형광특성을 확인하기 위하여, Ar2 가스와 O2 가스를 주입하여 플라즈마 처리시간에 따른 광 형광 강도(PL intensity)를 측정하고, 그 결과를 도 2에 나타내었다.도 2에 나타낸 바와 같이, 플라즈마 처리를 하지 않은 대조구(control)와 대비하여 Ar2 가스와 O2 가스를 주입하여 30분 및 60분간 플라즈마 처리한 형광 탄소 나노입자의 PL 강도가 현저히 증가함을 확인할 수 있었다. 실험예 2. 반응가스에 따른 형광특성플라즈마 처리 시 주입되는 반응가스에 따른 형광특성을 확인하기 위하여, Ar2 가스와 반응가스로 O2 가스, H2 가스, N2 가스를 각각 혼입하여 플라즈마 처리한 후 광 형광 강도(PL intensity)를 측정하고, 그 결과를 도 3에 나타내었다.도 3에 나타낸 바와 같이, 플라즈마 처리를 하지 않은 대조구(control)와 대비하여 Ar2+O2, Ar2+H2, Ar2+N2 가스를 각각 주입한 경우 모두 형광 탄소 나노입자의 PL 강도가 증가함을 확인할 수 있었다.실험예 3. 플라즈마 처리시간에 따른 형광효율플라즈마 처리시간에 따른 형광 탄소 나노입자의 형광효율을 확인하기 위하여, 상기 실시예 1에서 탄소나노점에 Ar2 가스와 O2 가스를 주입한 후 0, 20, 40, 60, 80분간 플라즈마 처리한 후 형광 효율을 측정하여 그 결과를 도 4에 나타내었다.도 4에 나타낸 바와 같이, 플라즈마 처리 시간에 따른 형광 탄소 나노입자의 형광 효율이 각각 상이하게 나타났으며, 특히 40분간 플라즈마 처리한 형광 탄소 나노입자의 형광 효율이 가장 우수하게 나타냄을 확인할 수 있었다.실험예 4. 형광 탄소 나노입자의 생체 안전성 평가상기 실시예 1 내지 3에서 제조한 형광 탄소 나노입자의 생체 안전성 평가를 확인하기 위하여 제브라피쉬(zebrafish) 실험법에 따라 독성검사를 수행하였다. 먼저, 수집된 제브라피쉬 배아를 억제 용액(1% DMSO)에 배열한 후 9~57hpf(총 48시간 노출)의 배아 매체를 추가하였다. 양성 대조구로 0.1, 1 및 10mM의 말부틴과 10, 25, 40 및 50mM의 코지산을 사용하였다. 배아는 트리카인 메탄설포네이트(Sigma-Aldrich)로 마취시킨 후 1% 메틸셀룰로오스가 장착된 하강 슬라이드(Aquatic Eco-Systems, Apopka, FL, USA)에 놓은 후, 상기 실시예 1 내지 3에서 제조한 형광 탄소 나노입자를 10㎎/㎖와 50㎎/㎖로 각각 주입한 후 3시간 이후부터 1일, 2일 경과 시의 제브라피쉬 색소에 미치는 영향을 평가하고 그 결과를 도 5에 나타내었다. 제브라피쉬의 색소는 Stereomicroscope을 이용하여 측정하였으며, 색소침착의 형질 기반 평가는 3dpf에서 수행되었다. 도 5에 나타낸 바와 같이, Ar2+O2, Ar2+H2, Ar2+N2 가스 하에서 플라즈마 처리한 형광 탄소 나노입자는 10㎎/㎖의 농도에서도 독성을 가지지 않아 생체 안전성이 우수함을 확인할 수 있었다. 이같은 결과를 통하여 본 발명에 따라 탄소나노점에 플라즈마 처리하여 표면개질한 형광 탄소 나노입자는 형광특성 및 형광 효율이 높고, 독성이 없이 안전하여 형광을 위한 전극 소재, 전도성 도료, 고분자 소재 뿐 아니라, 생물 및 의료산업 소재로서 사용이 가능할 것임을 알 수 있었다. 비록 본 발명이 상기에 언급된 바람직한 실시예로서 설명되었으나, 발명의 요지와 범위로부터 벗어남이 없이 다양한 수정이나 변형을 하는 것이 가능하다. 또한 첨부된 청구 범위는 본 발명의 요지에 속하는 이러한 수정이나 변형을 포함한다.